(57)【要約】高強度不浸透性コンクリートに使用される組成物である。組成物は、砂、石、セメント、減水剤、水および不浸透性が強化された砂を含む。不浸透性が強化された砂は、風成砂と風成砂の表面を包持する結合剤とを含む。不浸透性が強化された砂は、砂と石との隙間を埋めることができ、組成物のさまざまな成分を十分に混合し、成型されたコンクリートの浸透現象を抑制し、これにより、コンクリートの強度および不浸透性を大幅に改善する。【特許請求の範囲】
【請求項１】
高強度不浸透性コンクリートに使用される組成物であって、砂、石、セメント、減水剤および水を含み、不浸透性が強化された砂をさらに含み、該不浸透性が強化された砂は、風成砂と、前記風成砂の表面を覆う結合剤とを含むことを特徴とする組成物。
【請求項２】
前記組成物の総重量に対する前記不浸透性が強化された砂の含有量は、１〜１０ｗｔ％である請求項１に記載の組成物。
【請求項３】
前記組成物の総重量に対する前記砂の含有量は１０〜３５ｗｔ％であり、前記石の含有量は２０〜６０ｗｔ％であり、前記セメントの含有量は１０〜３０ｗｔ％であり、前記減水剤の含有量は０．０５〜１ｗｔ％であり、前記水の含有量は１０〜１５ｗｔ％である請求項２に記載の組成物。
【請求項４】
前記不浸透性が強化された砂は、前記風成砂を水で洗浄して乾燥し、焼成してから、前記結合剤でコーティングすることによって得られる請求項１又は２に記載の組成物。
【請求項５】
前記焼成の条件は、焼成温度が２００〜２０００℃であり、焼成時間が２〜５時間であることを含む請求項４に記載の組成物。
【請求項６】
前記不浸透性が強化された砂の平均粒径は４５〜８５０μｍである請求項１又は２に記載の組成物。
【請求項７】
前記不浸透性が強化された砂の平均粒子強度は２０〜６０Ｎである請求項１又は２に記載の組成物。
【請求項８】
前記不浸透性が強化された砂の球形度は０．５〜０．８である請求項１又は２に記載の組成物。
【請求項９】
前記結合剤は、エポキシ樹脂またはフェノール樹脂であり、前記風成砂の重量に対する前記結合剤の含有量は０．５〜３ｗｔ％である請求項１又は２に記載の組成物。
【請求項１０】
前記減水剤は、ポリカルボン酸系、ポリアミド系、メラミン系およびナフタレン系の減水剤の少なくとも１つである請求項１又は２に記載の組成物。
【請求項１１】
前記組成物は添加剤をさらに含み、該添加剤は分散性の粉末ゴム、シリカフューム、フライアッシュ、鉱物粉末およびカオリンの少なくとも１つを含む請求項１又は２に記載の組成物。
【請求項１２】
前記組成物の総重量に対する前記添加剤の含有量は、０．５〜３５ｗｔ％である請求項１１に記載の組成物。
【発明の詳細な説明】
【技術分野】
【０００１】
本発明は建築材料の分野に関し、さらに詳しくは、高強度不浸透性コンクリートに使用される組成物に関する。
【背景技術】
【０００２】
コンクリートは、今日の最も重要な土木材料の１つである。コンクリートは、原料が豊富であり、低価格であり、生産過程が単純であり、かつ、圧縮強度が高く、耐久性が高く、強度が広範囲にわたることを特徴とすることから、土木工事に広く使用されている。
【０００３】
普通コンクリートは、セメント、砂、石、添加物および水の混合物を硬化した後に生成される人造石材である。砂および石は、コンクリート中で骨材の役割を果たし、セメントの収縮を阻害する。セメントおよび水は、砂および石の表面を包持し、砂および石の隙間を埋めるセメントペーストを生成する。硬化前は、セメントペーストは潤滑する役割を果たし、コンクリートの混合物に望ましい加工性を付与する。硬化後は、セメントペーストは骨材の役割をする凝集体を固めて、堅い物体を生成する。普通コンクリートには、特定の加工性、強度、変形性および耐久性がある。
【０００４】
しかし近年、建築産業の発展に付随して、建築材料の要求は厳しくなってきており、特に、建築材料のなかで最も広く使用されているコンクリートに関する要求はさらに厳しくなっている。普通コンクリートはもはや、現代建築の強度および不浸透性に関する要件を満たすことができない。多くの種類の新規のコンクリートが出現し続けるものの、強度および不浸透性は未だに低く、さらに改良する必要がある。
【発明の概要】
【発明が解決しようとする課題】
【０００５】
先行技術の低強度性および不浸透性を克服するために、本発明の目的は、強度が高く、不浸透性が良好なコンクリートに使用される新しいタイプの組成物を提供することである。
【課題を解決するための手段】
【０００６】
本発明は、高強度不浸透性コンクリートに使用される組成物を提供し、組成物は、砂、石、セメント、減水剤および水を含み、組成物は、不浸透性が強化された砂をさらに含み、該不浸透性が強化された砂は、風成砂と、風成砂の表面を包持する結合剤を含む。
【０００７】
本発明では、表面が結合剤で改質され、包持された風成砂から得られる不浸透性が強化された砂を、砂、石、セメント、減水剤および水分を含むコンクリートに使用される組成物に添加することによって、望ましい方法で砂と石との隙間を埋めることができ、組成物のすべての構成部品が効果的に混合され、成型されたコンクリートの浸透現象は抑制され、これにより、コンクリートの強度および不浸透性を大幅に向上させる。例えば、本発明の実施例１〜５の効果は、本発明によって提供される高強度不浸透性コンクリートに使用される組成物から生成されるコンクリートの圧縮強度が１００ＭＰａ、破壊強度が１３ＭＰａ、不浸透度がＰ３８に達しうることを示す。
【発明を実施するための形態】
【０００８】
本発明は、高強度不浸透性コンクリートに使用される組成物を提供し、組成物は、砂、石、セメント、減水剤および水を含み、組成物は、不浸透性が強化された砂をさらに含み、該不浸透性が強化された砂は、風成砂と、風成砂の表面を包持する結合剤を含む。
【０００９】
組成物の総重量に対する不浸透性が強化された砂の含有量は、１〜１０ｗｔ％であることが好ましい。より好ましくは、組成物の総重量に対する砂の含有量は１０〜３５ｗｔ％であってよく、石の含有量は２０〜６０ｗｔ％であってよく、セメントの含有量は１０〜３０ｗｔ％であってよく、減水剤の含有量は０．０５〜１ｗｔ％であってよく、水の含有量は１０〜１５ｗｔ％であってもよい。さらにより好ましくは、組成物の総重量に対する砂の含有量は１５〜３０ｗｔ％であってよく、石の含有量は３０〜５０ｗｔ％であってよく、セメントの含有量は１５〜２５ｗｔ％であってよく、減水剤の含有量は０．１〜１ｗｔ％であってよく、不浸透性が強化された砂の含有量は２〜８ｗｔ％であってよく、水の含有量は１１〜１４ｗｔ％であってよい。本発明によって提供される高強度不浸透性コンクリートに使用される組成物のあらゆる成分の含有量が上記の好ましい範囲にある場合、コンクリートがさらに望ましい加工性、強度、変形性および耐久性を有することを確実にすることができる。
【００１０】
本発明による高強度不浸透性コンクリートに使用される組成物では、好適な風成砂は砂漠で自然に形成された風成砂であり、不浸透性が強化された砂は風成砂を水で洗浄して乾燥し、焼成してから、結合剤で包持することによって得てもよい。水で洗浄する前に、粒径が７５〜８５０μｍの風成砂を篩で選別することが好ましい。次に、風成砂中の土を水で洗浄する。８０〜１５０℃で乾燥した後に風成砂を焼成炉に移し、２００〜２０００℃で２〜５時間焼成する。焼成後に、２５〜６５０℃／ｈの冷却速度で８０〜４００℃に冷却される。次に、混砂機に移す。結合剤で包持されて不浸透性が強化された砂を得るために、結合剤を添加して均等に混合する。あるいは、均等に混合した後に、硬化剤をさらに添加し、５〜１５分撹拌して不浸透性が強化された砂を得てもよい。硬化剤は、一段法フェノール樹脂などの当該技術における従来の硬化剤であってよい。結合剤の１００重量部に対する硬化剤の好適量は１０〜５０重量部である。２００〜２０００℃で風成砂を焼成することよって、一方では表面の不純物を取り除くことができ、他方では加熱と焼成との間に、相転移（５７３℃でαからβへの可逆転移、８７０℃でβからγへの不可逆転移）が風成砂の石英に発生することから、風成砂の強度を改善することができる。
【００１１】
本発明による高強度不浸透性コンクリートに使用される組成物では、不浸透性が強化された砂の平均粒径は４５〜８５０μｍ、好ましくは５０〜２００μｍ、さらに好ましくは７５μｍであってよい。不浸透性が強化された砂の平均粒径は、さまざまな一般的な粒径測定器によって測定してもよい。たとえば、粒子サイズの篩（標準篩）によって測定してもよい。上記の範囲の平均粒径は、不浸透性が強化された砂がさらに良好な方法でコンクリートの隙間を埋めるのに有用であり、コンクリートをさらに凝集させる。不浸透性が強化された砂の平均粒子強度は２０〜６０Ｎ、好ましくは３０〜５０Ｎであってよい。本発明に記載する風成砂などの未処理砂の平均粒子強度は通常、１５〜３０Ｎである。不浸透性が強化された砂の平均粒子強度は、以下の方法によって測定してもよく、たとえば、３０個の砂粒子を無作為に選別し、マイクロコンピュータ制御による電子万能試験機（ＣＭＴ４２０４、Ｓｈｅｎｚｈｅｎ  Ｓａｎｓ  Ｍａｔｅｒｉａｌ  Ｔｅｓｔ  Ｉｎｓｔｒｕｍｅｎｔｓ社）を使用して砂粒子が耐えうる最大圧力を評価し、平均粒子強度として平均値を求める。上記の範囲の粒子強度は、コンクリートの強度を改善するのに有用である。好ましくは、不浸透性が強化された砂の球形度は０．５〜０．８、好ましくは０．６〜０．８であってよい。不浸透性が強化された砂の球形度は、ＳＹ／Ｔ５１０８〜２００６性能指数およびフラクチャリングプロパントとの推奨試験法に従い、球形度の測定基準板と比較して測定してもよい。上記の範囲の球形度は、不浸透性が強化された砂がコンクリートの隙間に入るのに有用であることから、さらに望ましい方法でコンクリートの隙間を埋めて、コンクリートをさらに凝集させる。
【００１２】
本発明による高強度不浸透性コンクリートに使用される組成物では、結合剤は、本発明の目的を実現できるいずれの結合剤であってもよい。不浸透性が強化された砂がコンクリートの隙間で、さらに良好に結合する役割を果たし、コンクリートの成分がさらに凝集して混合するためには、好ましくは、結合剤は、エポキシ樹脂またはフェノール樹脂であってよい。エポキシ樹脂またはフェノール樹脂は、重量平均分子量が通常、３００〜１００００の一般的なエポキシ樹脂またはフェノール樹脂であってよい。結合剤は、重量平均分子量が８０００〜１００００で、エポキシ価が０．４〜０．６ｅｑ／１００ｇのエポキシ樹脂であるのがさらに好ましい。エポキシ樹脂は、Ｂｅｉｊｉｎｇ  Ｈｅｌｉ  Ｃｈｅｍｉｃａｌ社製のエポキシ樹脂Ｅ４４（エポキシ価０．４１〜０．４７ｅｑ／１００ｇ）、エポキシ樹脂Ｅ５１（エポキシ価０．４８〜０．５４ｅｑ／１００ｇ）またはエポキシ樹脂４２Ｅ（エポキシ価０．３８〜０．４５）であってよい。フェノール樹脂は、Ｂｅｉｊｉｎｇ  Ｈｅｌｉ  Ｃｈｅｍｉｃａｌ社製の９３９Ｐフェノール樹脂であってよい。これらの樹脂は、別々で使用してもよく、組み合わせた状態で使用してもよい。風成砂の重量に対する結合剤の含有量は、０．５〜３ｗｔ％、好ましくは０．５〜１．５ｗｔ％であってよい。
【００１３】
本発明による高強度不浸透性コンクリートに使用される組成物では、減水剤は、当該技術に通常使用される減水剤であってよい。混合時に水の消費を抑え、コンクリート強度を改善するためには、好ましくは、減水剤はポリカルボン酸系、ポリアミド系、メラミン系およびナフタレン系の高性能減水剤の少なくとも１つであってよい。ポリカルボン酸およびポリアミドの重量平均分子量は、６０００〜４５０００であってよい。
【００１４】
本発明による高強度不浸透性コンクリートに使用される組成物では、本発明の組成物の特性に影響を及ぼさない限り、他の添加剤を含んでもよい。例えば、分散性の粉末ゴム、シリカフューム、フライアッシュ、鉱物粉末およびカオリンの少なくとも１つを含んでもよい。添加剤の添加によって、コンクリートの結合活性、圧縮強度および破断強度などの総合的な技術的性能を大幅に改善することができる。すべての添加剤が市販されている。分散性の粉末ゴムは、分散性の粉末ゴムＪＧＢ−１０１であってよい。シリカフュームは、シリカ粉体としても知られている。その主な組成物はＳｉＯ2であり、フェロシリコン合金または工業用シリコンの製錬の副産物であり、煙の状態で放出されたシリコン蒸気の冷却酸化および冷却集塵から形成される。たとえば、Ｂｅｉｊｉｎｇ  Ｌｉｎｇｇａｎ  Ｔｅｃｈｎｏｌｏｇｙ  Ｄｅｖｅｌｏｐｍｅｎｔ社製のシリカフュームを使用してもよい。フライアッシュは、たとえば、Ｂｅｉｊｉｎｇ  Ｅｌｅｃｔｒｉｃ  Ｐｏｗｅｒ  Ｆｌｙ  Ａｓｈ  Ｉｎｄｕｓｔｒｉａｌ社製のフライアッシュであってよい。鉱物粉末は、Ｂｅｉｊｉｎｇ  Ｌｉｎｇｇａｎ  Ｔｅｃｈｎｏｌｏｇｙ  Ｄｅｖｅｌｏｐｍｅｎｔ社製のＧＨ鉱物粉末であってよい。カオリンは、Ｂｅｉｊｉｎｇ  Ｅａｓｔｅｒｎ  Ａｌｌｈａｎｄ社製の焼成カオリンであってよい。コンクリートの強度および不浸透性を確実するという観点から、組成物の総重量に対する添加剤の含有量は０．５〜３５ｗｔ％であってよい。
【００１５】
本発明による高強度不浸透性コンクリートに使用される組成物では、砂は川砂、海砂または風成砂などの当該分野における従来の未処理の天然砂であってよい。これらはすべて市販されており、実際の必要性に応じて自由に選択してよい。
【００１６】
石は、５〜２５ｍｍの典型的な粒径を有する当該分野の従来の石であってよい。これらは市販されている。
【００１７】
セメントは、当該分野の従来のケイ酸セメントであってよい。セメントは、従来の方法によって製造してもよく、石灰石、粘土および鉄鉱石粉末を粉砕し、釣り合い良く混合して原料粉末を得る。原料粉末を焼成（通常、温度は約１４５０℃）して焼成製品（クリンカ）を得る。次に、クリンカおよび石膏を細かく粉砕し、釣り合いよく混合してセメントを得る。セメントは市販されている。
【００１８】
高強度不浸透性コンクリートに使用される上記の組成物の成分を混合し、１〜５分撹拌して高強度不浸透性コンクリートに使用される組成物を得る。
【００１９】
高強度不浸透性コンクリートに使用される上記の組成物の製造方法に関しては、混合撹拌方法に特定の制限はない。さまざまな既存の混合撹拌方法を採用してもよい。例えば、撹拌および混合のために一般的なコンクリートミキサーを採用してもよい。Ｂｅｉｊｉｎｇ  Ｎｅｗｌｅａｄ  Ｓｃｉｅｎｃｅ  ＆  Ｔｅｃｈｎｏｌｏｇｙ社製のコンクリートミキサー５５−Ｃ０１９９などのさまざまな種類のコンクリートミキサーを使用してもよい。
【００２０】
以下に、実施例を関連付けて本発明をさらに詳細に記載するが、本発明はこれらの実施例に限定されない。
【００２１】
以下の実施例および比較例では、砂（川砂、海砂または風成砂）はＢｅｉｊｉｎｇ  Ｃｈａｏｙｕｅ  Ｂｕｉｌｄｉｎｇ  Ｍａｔｅｒｉａｌ  Ｔｒａｄｉｎｇ社からを購入し、石はＢｅｉｊｉｎｇ  Ｃｈａｏｙｕｅ  Ｂｕｉｌｄｉｎｇ  Ｍａｔｅｒｉａｌ  Ｔｒａｄｉｎｇ社から購入し、その粒径は２．５〜２０ｍｍであり、セメントはＢｅｉｊｉｎｇ  Ｃｅｍｅｎｔ  Ｐｌａｎｔ社から購入し、減水剤はＢｅｉｊｉｎｇ  Ｋａｉｓｉｍｅｉ  Ｕｎｉｔｅｄ  Ｃｈｅｍｉｃａｌ  Ｐｒｏｄｕｃｔｓ社から購入したＫＳＭ−８３０ポリカルボン酸高性能減水剤である。
【００２２】
不浸透性が強化された砂の調製法
風成砂を篩にかけて粒径が４５〜８５０μｍの風成砂を得る。風成砂中の土を水で洗浄する。次に、１２０℃で乾燥し、平均粒子強度を測定する。平均粒子強度は２０Ｎである。上記の乾燥した風成砂を焼成炉に移し、１０００℃で３時間焼成する。焼成後はその温度を３．５時間維持する。次に、混砂機に移し、２００℃に放冷する。結合剤を添加して均等に混合する。結合剤の２０ｗｔ％から成る一段法フェノール樹脂（Ｓｈａｎｇｈａｉ  Ｏｕｓｈｅｎｇ  Ｃｈｅｍｉｃａｌ社、２１２７型）を添加する。５〜１５分間撹拌した後に、結合剤で包持され、不浸透性が強化された砂が得られる。
【実施例】
【００２３】
実施例１
実施例は、本発明によって提供される高強度不浸透性コンクリートに使用される組成物に関して説明することを目的とする。
【００２４】
各成分の量は、川砂５０ｋｇ、石８０ｋｇ、セメント３７ｋｇ、不浸透性が強化された砂１０ｋｇ、減水剤１ｋｇおよび水２２ｋｇである。
【００２５】
川砂、石およびセメントをコンクリートミキサー（Ｂｅｉｊｉｎｇ  Ｎｅｗｌｅａｄ  Ｓｃｉｅｎｃｅ  ＆  Ｔｅｃｈｎｏｌｏｇｙ社、５５−Ｃ０１９９型）に入れる。ミキサーを始動して空練りを行う。均等に混合した後、不浸透性が強化された砂を調整する上記の方法で得られた不浸透性が強化された砂を添加する。不浸透性が強化された砂の組成および特性を表１に示す。均等に撹拌し続けながら、減水剤および水を添加する。１５０ｒ／分で３分間撹拌すると、高強度不浸透性コンクリートに使用される組成物が得られる。
【００２６】
比較例１
この比較例は、先行技術で普通コンクリートに使用される組成物に関して説明することを目的とする。
【００２７】
各成分の量は、川砂６０ｋｇ、石８０ｋｇ、セメント３７ｋｇ、減水剤１ｋｇおよび水２２ｋｇである。
【００２８】
川砂、石およびセメントをコンクリートミキサー（Ｂｅｉｊｉｎｇ  Ｎｅｗｌｅａｄ  Ｓｃｉｅｎｃｅ＆Ｔｅｃｈｎｏｌｏｇｙ社、５５−Ｃ０１９９型）に入れる。ミキサーを始動して空練りを行う。均等に混合した後、減水剤および水を添加する。１５０ｒ／分で３分間撹拌すると、普通コンクリートに使用される組成物が得られる。
【００２９】
実施例２
本実施例は、本発明によって提供される高強度不浸透性コンクリートに使用される組成物に関して説明することを目的とする。
【００３０】
各成分の量は、川砂２０ｋｇ、石７８ｋｇ、セメント６０ｋｇ、不浸透性が強化された砂２０ｋｇ、減水剤２ｋｇおよび水２０ｋｇである。
【００３１】
川砂、石およびセメントをコンクリートミキサー（Ｂｅｉｊｉｎｇ  Ｎｅｗｌｅａｄ  Ｓｃｉｅｎｃｅ＆Ｔｅｃｈｎｏｌｏｇｙ社、５５−Ｃ０１９９型）に入れる。ミキサーを始動して空練りを行う。均等に混合した後、不浸透性が強化された砂を調整する上記の方法で得られた不浸透性が強化された砂を添加する。不浸透性が強化された砂の組成および特性を表１に示す。絶えず均等に撹拌しながら、減水剤および水を添加する。１５０ｒ／分で５分間撹拌すると、高強度不浸透性コンクリートに使用される組成物が得られる。
【００３２】
実施例３
本実施例は、本発明によって提供される高強度不浸透性コンクリートに使用される組成物に関して説明することを目的とする。
【００３３】
各成分の量は、川砂７０ｋｇ、石７７．９ｋｇ、セメント２０ｋｇ、不浸透性が強化された砂２ｋｇ、減水剤０．１ｋｇおよび水３０ｋｇである。
【００３４】
川砂、石およびセメントをコンクリートミキサー（Ｂｅｉｊｉｎｇ  Ｎｅｗｌｅａｄ  Ｓｃｉｅｎｃｅ＆Ｔｅｃｈｎｏｌｏｇｙ社、５５−Ｃ０１９９型）に入れる。ミキサーを始動して空練りを行う。均等に混合した後、不浸透性が強化された砂を調整する上記の方法で得られた不浸透性が強化された砂を添加する。不浸透性が強化された砂の組成および特性を表１に示す。絶えず均等に撹拌しながら、減水剤および水を添加する。１５０ｒ／分で１分間撹拌すると、高強度不浸透性コンクリートに使用される組成物が得られる。
【００３５】
実施例４
本実施例は、本発明によって提供される高強度不浸透性コンクリートに使用される組成物に関して説明することを目的とする。
【００３６】
各成分の量は、川砂５０ｋｇ、石８０ｋｇ、セメント３７ｋｇ、不浸透性が強化された砂１０ｋｇ、シリカヒューム１ｋｇ、減水剤１ｋｇおよび水２１ｋｇである。
【００３７】
川砂、石およびセメントをコンクリートミキサー（Ｂｅｉｊｉｎｇ  Ｎｅｗｌｅａｄ  Ｓｃｉｅｎｃｅ＆Ｔｅｃｈｎｏｌｏｇｙ社、５５−Ｃ０１９９型）に入れる。ミキサーを始動して空練りを行う。均等に混合した後、不浸透性が強化された砂を調整する上記の方法で得られた不浸透性が強化された砂およびシリカヒューム（Ｄａｌｉａｎ  Ｑｉａｎｎｉａｎ  Ｍｉｎｉｎｇ社から購入）を添加する。不浸透性が強化された砂の組成および特性を表１に示す。絶えず均等に撹拌しながら、減水剤および水を添加する。１５０ｒ／分で３分間撹拌すると、高強度不浸透性コンクリートに使用される組成物が得られる
【００３８】
実施例５
本実施例は、本発明によって提供される高強度不浸透性コンクリートに使用される組成物に関して説明することを目的とする。
【００３９】
各成分の量は、川砂３０ｋｇ、石４０ｋｇ、セメント２９ｋｇ、不浸透性が強化された砂１０ｋｇ、カオリン７０ｋｇ、減水剤１ｋｇおよび水２２ｋｇである。
【００４０】
川砂、石およびセメントをコンクリートミキサー（Ｂｅｉｊｉｎｇ  Ｎｅｗｌｅａｄ  Ｓｃｉｅｎｃｅ＆Ｔｅｃｈｎｏｌｏｇｙ社、５５−Ｃ０１９９型）に入れる。ミキサーを始動して空練りを行う。均等に混合した後、不浸透性が強化された砂を調整する上記の方法で得られた不浸透性が強化された砂およびカオリン（Ｂｅｉｊｉｎｇ  Ｌａｎｎｉｎｇ社から購入）を添加する。不浸透性が強化された砂の組成および特性を表１に示す。絶えず均等に撹拌しながら、減水剤および水を添加する。１５０ｒ／分で３分間撹拌すると、高強度不浸透性コンクリートに使用される組成物が得られる
【００４１】
表１  不浸透性が強化された砂の組成および特性
【００４２】
【表１】
2013527116.tif 000002
【００４３】
コンクリートの性能試験
１．コンクリートの圧縮強度および破断強度の試験
本試験は、ＧＢ／Ｔ５００８１〜２００２「普通コンクリートの機械的性能に関する試験方法」に従って実施する。
【００４４】
２．コンクリートの不浸透度試験
本試験は、ＧＢＪ８２〜８５「普通コンクリートの長期特性および耐久性に関する試験方法」に従って実施する。
【００４５】
実施例６〜１０
コンクリートに使用される組成物を実施例１〜５から得て、２８日間標準養生箱内で硬化させる。上記のコンクリートの特性試験法によって圧縮強度、破断強度および不浸透度を測定する。試験結果は表２に示す通りである。
【００４６】
比較例２
コンクリートに使用される組成物を比較例１から得て、２８日間標準養生箱内で硬化させる。上記のコンクリートの特性試験法によって圧縮強度、破断強度および不浸透度を測定する。試験結果は表２に示す通りである。
【００４７】
【表２】
2013527116.tif 000003
【００４８】
表２のデータは、本発明の高強度不浸透性コンクリートの圧縮強度がほぼ１００ＭＰａであり、破断強度がほぼ１３ＭＰａであり、不浸透度がほぼＰ３８に達していることを示す。先行技術の普通コンクリートに比して、本発明の高強度不浸透性コンクリートは強度が高く、不浸透性である。
【国際調査報告】
2013527116.tif 000004
2013527116.tif 000005
2013527116.tif 000006
2013527116.tif 000007
2013527116.tif 000008
2013527116.tif 000009